(57)【要約】      （修正有）【課題】  耐溶剤性や感度特性に優れた湿式現像用電子写真感光体およびそれを備えた湿式現像用画像形成装置を提供する。【解決手段】  少なくとも結着樹脂と、正孔輸送剤と、電荷発生剤と、を含む感光体層を備えた湿式現像用電子写真感光体およびそれを備えた湿式現像用画像形成装置であって、正孔輸送剤として、下記一般式（１）で表されるスチルベン化合物を含む。2005189798.tif 000039【選択図】なし【特許請求の範囲】
【請求項１】
少なくとも結着樹脂と、正孔輸送剤と、電荷発生剤と、を含む感光体層を備えた湿式現像用電子写真感光体であって、
前記正孔輸送剤として、下記一般式（１）で表されるスチルベン化合物を含むことを特徴とする湿式現像用電子写真感光体。
【化１】
2005189798.tif 000034
（一般式（１）中の複数のＲ1、Ｒ2、Ｒ3、Ｒ4およびＲ5は、それぞれ独立しており、水素原子、ハロゲン原子、置換または非置換の炭素数１〜２０のアルキル基、置換または非置換の炭素数１〜２０のフルオロアルキル基、置換または非置換の炭素数１〜２０のアルコキシ基、あるいは置換または非置換の炭素数６〜３０のアリール基であり、Ｒ1、Ｒ2およびＲ3のうち少なくとも二つが結合して単結合またはビニレン基を形成してもよく、Ｘは、芳香族環を含む二価の有機基であり、ｍは、０〜２の整数である。）
【請求項２】
前記Ｘで表される有機基が、下記式（２）、（３）または（４）で表される有機基であることを特徴とする請求項１に記載の湿式現像用電子写真感光体。
【化２】
2005189798.tif 000035
【化３】
2005189798.tif 000036
【化４】
2005189798.tif 000037
【請求項３】
前記正孔輸送剤の添加量を、前記結着樹脂１００重量部に対して、１０〜８０重量部の範囲内の値とすることを特徴とする請求項１または２に記載の湿式現像用電子写真感光体。
【請求項４】
前記感光体層に、さらに電子輸送剤を含み、当該電子輸送剤の無機性値（Ｉ値）を、有機性値（Ｏ値）で割った値（Ｉ／Ｏ値）を０．５以上とすることを特徴とする請求項１〜３のいずれか一項に記載の湿式現像用電子写真感光体。
【請求項５】
前記電子輸送剤として、ナフトキノン誘導体、およびアゾキノン誘導体からなる群から選択される少なくとも一つの化合物を含むことを特徴とする請求項４に記載の湿式現像用電子写真感光体。
【請求項６】
前記電子輸送剤として、少なくとも一つのニトロ基（−ＮＯ2）、置換カルボキシル基（−ＣＯＯＲ（Ｒは、置換または非置換の炭素数1〜２０のアルキル基、置換または非置換の炭素数６〜３０のアリール基））、あるいは、置換カルボニル基（−ＣＯＲ（Ｒは置換または非置換の炭素数1〜２０のアルキル基、置換または非置換の炭素数６〜３０のアリール基））を有することを特徴とする請求項４または５に記載の湿式現像用電子写真感光体。
【請求項７】
前記電子輸送剤の添加量を、前記結着樹脂１００重量部に対して、１０〜１００重量部の範囲内の値とすることを特徴とする請求項４〜６のいずれか一項に記載の湿式現像用電子写真感光体。
【請求項８】
前記電荷発生剤として、無金属フタロシアニン（τ型またはｘ型）、チタニルフタロシアニン（α型またはＹ型）、ヒドロキシガリウムフタロシアニン（Ｖ型）、およびクロロガリウムフタロシアニン（II型）からなる群から選択される少なくとも一つの化合物を含むことを特徴とする請求項１〜７のいずれか一項に記載の湿式現像用電子写真感光体。
【請求項９】
前記電荷発生剤の添加量を、前記結着樹脂１００重量部に対して、０．２〜４０重量部の範囲内の値とすることを特徴とする請求項１〜８のいずれか一項に記載の湿式現像用電子写真感光体。
【請求項１０】
前記結着樹脂として、下記一般式（５）で表されるポリカーボネート共重合体を含むことを特徴とする請求項１〜９のいずれか一項に記載の湿式現像用電子写真感光体。
【化５】
2005189798.tif 000038
（一般式（５）中のＲ6、Ｒ7、Ｒ8およびＲ9は、それぞれ独立しており、水素原子、ハロゲン原子、置換または非置換の炭素数１〜２０のアルキル基、置換または非置換の炭素数１〜２０のフルオロアルキル基、置換または非置換の炭素数１〜２０のアルコキシ基、あるいは置換または非置換の炭素数６〜３０のアリール基であり、Ｙは、−Ｏ−、−Ｓ−、−ＣＯ−、−ＣＯＯ−、−(ＣＨ2)2−、−ＳＯ−、−ＳＯ2−、−ＣＲ10Ｒ11−、−ＳｉＲ10Ｒ11−、または−ＳｉＲ10Ｒ11−Ｏ−（Ｒ10、Ｒ11はそれぞれ独立しており、水素原子、置換または非置換の炭素数１〜８のアルキル基、置換または非置換のアリール基、トリフルオロメチル基、または、Ｒ10とＲ11とが環形成し、置換基として炭素数１〜７のアルキル基を有しても良い炭素数５〜１２のシクロアルキリデン）であり、ｍとｎは、０．０５＜ｍ／（ｍ＋ｎ）＜０．４の関係を満足する。）
【請求項１１】
湿式現像の現像液として使用される炭化水素系溶剤に、室温で、２０００時間の条件で浸漬した場合に、正孔輸送剤の溶出量が８×１０-7ｇ／ｃｍ3以下であることを特徴とする請求項１〜１０のいずれか一項に記載の湿式現像用電子写真感光体。
【請求項１２】
前記感光体層が、単層型であることを特徴とする請求項１〜１１のいずれか一項に記載の湿式現像用電子写真感光体。
【請求項１３】
請求項１〜１２のいずれか一項に記載の湿式現像用電子写真感光体を備えるとともに、当該湿式現像用電子写真感光体の周囲に、帯電工程、露光工程、現像工程、転写工程を実施するための部位をそれぞれ配置し、かつ、現像工程において、炭化水素系溶剤にトナーを分散した液体現像剤を用いて画像形成を行うことを特徴とする湿式現像用画像形成装置。
【発明の詳細な説明】
【技術分野】
【０００１】
本発明は、湿式現像用電子写真感光体および湿式現像用画像形成装置に関し、特に、特定の正孔輸送剤を用いることにより、耐溶剤性や感度特性に優れた湿式現像用電子写真感光体およびそのような湿式現像用電子写真感光体を備えた湿式現像用画像形成装置に関する。
【背景技術】
【０００２】
従来、画像形成装置等に使用される湿式現像用電子写真感光体として、電荷輸送剤（正孔輸送剤、電子輸送剤）、電荷発生剤、および結着樹脂等の有機感光体材料からなる有機感光体が広く使用されている。かかる有機感光体は、従来の無機感光体に比べて、製造や構成が容易であるとともに、液体現像剤を用いて湿式現像を実施することについても容易であるという利点がある。
しかしながら、従来の湿式現像用電子写真感光体は、アイソパーと呼ばれる炭化水素系溶剤（液体現像剤）によって、短時間で浸されやすいという問題が見られた。
【０００３】
そこで、結着樹脂と、正孔輸送剤と、電子輸送剤と、電荷発生剤と、を含む感光体層を備えた湿式現像用電子写真感光体であって、正孔輸送剤として、特定のアリールアミン構造を含む電子写真感光体が開示されている（例えば、特許文献１および２）。
一方、耐摩耗性や耐傷性に優れ、電子写真特性を長時間にわたって維持することができることからビスフェノールＥ型の構造単位を含むポリカーボネート樹脂を使用した電子写真感光体が開示されている（例えば、特許文献３）。
【特許文献１】特開２０００−４７４０５号（特許請求の範囲等）
【特許文献２】特開平３−１４９５６０号（特許請求の範囲等）
【特許文献３】特開２００１−２１５７３９号（特許請求の範囲等）
【発明の開示】
【発明が解決しようとする課題】
【０００４】
しかしながら、特許文献１および特許文献２に記載された電子写真感光体は、それぞれ湿式現像用電子写真感光体として、長時間使用した場合に、炭化水素系溶剤（液体現像剤）によって浸されやすく、正孔輸送剤が溶出しやすいという問題が見られた。
また、特許文献３に記載された電子写真感光体は、湿式現像用電子写真感光体として、長時間使用した場合には、正孔輸送剤あるいは電子輸送剤が溶出しやすいという問題が見られた。
そこで、本発明者らは、正孔輸送剤として、特定のスチルベン化合物を使用することにより、湿式現像用電子写真感光体として、長時間使用した場合であっても、正孔輸送剤等の溶出量を著しく低下させるととともに、感度特性をも向上させることができるという事実を見出し、本発明を完成するに至った。
すなわち、本発明の目的は、耐溶剤性や感度特性に優れた湿式現像用電子写真感光体およびそのような湿式現像用電子写真感光体を備えた画像形成装置を提供することにある。
【課題を解決するための手段】
【０００５】
本発明によれば、少なくとも結着樹脂と、正孔輸送剤と、電荷発生剤と、を含む感光体層を備えた湿式現像用電子写真感光体であって、正孔輸送剤として、下記一般式（１）で表されるスチルベン化合物を含む湿式現像用電子写真感光体が提供され、上述した問題を解決することができる。
【０００６】
【化１】
2005189798.tif 000002
【０００７】
（一般式（１）中の複数のＲ1、Ｒ2、Ｒ3、Ｒ4およびＲ5は、それぞれ独立しており、水素原子、ハロゲン原子、置換または非置換の炭素数１〜２０のアルキル基、置換または非置換の炭素数１〜２０のフルオロアルキル基、置換または非置換の炭素数１〜２０のアルコキシ基、あるいは置換または非置換の炭素数６〜３０のアリール基であり、Ｒ1、Ｒ2およびＲ3のうち少なくとも二つが結合して単結合またはビニレン基を形成してもよく、Ｘは、芳香族環を含む二価の有機基であり、ｍは、０〜２の整数である。）
【０００８】
また、本発明の湿式現像用電子写真感光体を構成するにあたり、Ｘで表される有機基は下記式（２）、（３）または（４）で表される芳香族環を含む特定構造の有機基であることが好ましい。
【０００９】
【化２】
2005189798.tif 000003
【００１０】
【化３】
2005189798.tif 000004
【００１１】
【化４】
2005189798.tif 000005
【００１２】
また、本発明の湿式現像用電子写真感光体を構成するにあたり、正孔輸送剤の添加量を、結着樹脂１００重量部に対して、１０〜８０重量部の範囲内の値とすることが好ましい。
【００１３】
また、本発明の湿式現像用電子写真感光体を構成するにあたり、さらに電子輸送剤を含むことが好ましく、当該電子輸送剤の無機性値（Ｉ値）を有機性値（Ｏ値）で割った値（Ｉ／Ｏ値）を０．５以上とすることが好ましい。なお、電子輸送剤の無機性値（Ｉ値）および有機性値（Ｏ値）の定義については、後述する。
【００１４】
また、本発明の湿式現像用電子写真感光体を構成するにあたり、電子輸送剤として、ナフトキノン誘導体およびアゾキノン誘導体からなる群から選択される少なくとも一つの化合物を含むことが好ましい。
【００１５】
また、本発明の湿式現像用電子写真感光体を構成するにあたり、使用する電子輸送剤が、少なくとも一つのニトロ基（−ＮＯ2）、置換カルボキシル基（−ＣＯＯＲ（Ｒは置換または非置換の炭素数1〜２０のアルキル基、置換または非置換の炭素数６〜３０のアリール基））、あるいは、置換カルボニル基（−ＣＯＲ（Ｒは置換または非置換の炭素数1〜２０のアルキル基、置換または非置換の炭素数６〜３０のアリール基））を有することが好ましい。
【００１６】
また、本発明の湿式現像用電子写真感光体を構成するにあたり、電子輸送剤の添加量を、結着樹脂１００重量部に対して、１０〜１００重量部の範囲内の値とすることが好ましい。
【００１７】
また、本発明の湿式現像用電子写真感光体を構成するにあたり、電荷発生剤として、無金属フタロシアニン（τ型またはＸ型）、チタニルフタロシアニン（α型またはＹ型）、ヒドロキシガリウムフタロシアニン（Ｖ型）、およびクロロガリウムフタロシアニン（II型）からなる群から選択される少なくとも一つの化合物を含むことが好ましい。
【００１８】
また、本発明の湿式現像用電子写真感光体を構成するにあたり、電荷発生剤の添加量を、結着樹脂１００重量部に対して、０．２〜４０重量部の範囲内の値とすることが好ましい。
【００１９】
また、本発明の湿式現像用電子写真感光体を構成するにあたり、結着樹脂として、下記一般式（５）で表されるポリカーボネート共重合体を含むことが好ましい。
【００２０】
【化５】
2005189798.tif 000006
【００２１】
（一般式（５）中のＲ6、Ｒ7、Ｒ8およびＲ9は、それぞれ独立しており、水素原子、ハロゲン原子、置換または非置換の炭素数１〜２０のアルキル基、置換または非置換の炭素数１〜２０のフルオロアルキル基、置換または非置換の炭素数１〜２０のアルコキシ基、あるいは置換または非置換の炭素数６〜３０のアリール基であり、Ｙは、−Ｏ−、−Ｓ−、−ＣＯ−、−ＣＯＯ−、−(ＣＨ2)2−、−ＳＯ−、−ＳＯ2−、−ＣＲ10Ｒ11−、−ＳｉＲ10Ｒ11−、または−ＳｉＲ10Ｒ11−Ｏ−（Ｒ10、Ｒ11はそれぞれ独立しており、水素原子、置換または非置換の炭素数１〜８のアルキル基、置換または非置換のアリール基、トリフルオロメチル基、または、Ｒ10とＲ11とが環形成し、置換基として炭素数１〜７のアルキル基を有しても良い炭素数５〜１２のシクロアルキリデン）であり、ｍとｎは、０．０５＜ｍ／（ｍ＋ｎ）＜０．４の関係を満足する。）
【００２２】
また、本発明の湿式現像用電子写真感光体を構成するにあたり、湿式現像の現像液として使用される炭化水素系溶剤に、室温で、２０００時間の条件で浸漬した場合に、正孔輸送剤の溶出量が８×１０-7ｇ／ｃｍ3以下であることが好ましい。
【００２３】
また、本発明の湿式現像用電子写真感光体を構成するにあたり、感光体層が、単層型であることが好ましい。
【００２４】
また、本発明の別の態様は、上述したいずれかの湿式現像用電子写真感光体を備えるとともに、当該湿式現像用電子写真感光体の周囲に、帯電工程、露光工程、現像工程、転写工程を実施するための部位をそれぞれ配置し、かつ、現像工程において、炭化水素系溶剤にトナーを分散した液体現像剤を用いて画像形成を行う湿式現像用画像形成装置である。
【発明の効果】
【００２５】
本発明の湿式現像用電子写真感光体によれば、特定の正孔輸送剤を使用することにより、湿式現像の現像液として使用される炭化水素系溶剤に、長時間浸漬した場合であっても、正孔輸送剤の溶出量が少なく、現像時における耐溶剤性に優れるとともに、感度特性にも優れた湿式現像用電子写真感光体を提供することができる。
【００２６】
また、本発明の湿式現像用電子写真感光体によれば、正孔輸送剤における記号Ｘで表される有機基が、芳香族環を含む特定構造の有機基であることより、結着樹脂との間の相溶性に優れており、さらには、電荷発生剤から電荷輸送剤への注入効率が高いことから、耐久性や感度特性にさらに優れた湿式現像用電子写真感光体を提供することができる。
【００２７】
また、本発明の湿式現像用電子写真感光体によれば、正孔輸送剤の添加量を特定範囲に制限することにより、所定の耐久性や感度特性が得られるとともに、湿式現像用電子写真感光体中での正孔輸送剤の結晶化についても有効に防止することができる。
【００２８】
また、本発明の湿式現像用電子写真感光体によれば、さらに電子輸送剤を含み、かかる電子輸送剤の無機性値（Ｉ値）を有機性値（Ｏ値）で割った値（Ｉ／Ｏ値）を所定範囲に制限することにより、製造時に使用する溶剤や、結着樹脂に対する溶解性が高まり、さらには特定の正孔輸送剤との間の相溶性も高めることができる。したがって、湿式現像用電子写真感光体の製造が容易になるばかりか、電荷の輸送効率があがるため感度特性に優れている。さらに、このようにＩ／Ｏ値を所定範囲に制限することにより、炭化水素系溶媒に対する耐溶剤性に優れた湿式現像用電子写真感光体を提供することができる。
【００２９】
また、本発明の湿式現像用電子写真感光体によれば、電子輸送剤として、ナフトキノン誘導体等の特定の化合物を使用することにより、ナフトキノン環の有するカルボニル基の作用によって電子受容性に優れた湿式現像用電子写真感光体を提供することができる。また、かかる電子輸送剤は、電子のホッピング距離が短いため、特に低電界条件での電子輸送性に優れており、感度特性や耐久性に優れた湿式現像用電子写真感光体を提供することができる。
【００３０】
また、本発明の湿式現像用電子写真感光体によれば、使用する電子輸送剤が特定の置換基を備えることにより、現像時における耐溶剤性に優れた湿式現像用電子写真感光体を提供することができる。
【００３１】
また、本発明の湿式現像用電子写真感光体によれば、電子輸送剤の添加量を、特定の範囲に制限することにより、所定の耐久性や感度特性が得られるとともに、湿式現像用電子写真感光体中での電子輸送剤の結晶化についても有効に防止することができる。
【００３２】
また、本発明の湿式現像用電子写真感光体によれば、電荷発生剤の種類を特定することにより、正孔輸送剤および電子輸送剤を併用した場合に、感度特性、電気特性および安定性等がさらに優れた湿式現像用電子写真感光体を提供することができる。
【００３３】
また、本発明の湿式現像用電子写真感光体によれば、電荷発生剤の添加量を、所定範囲に制限することにより、量子収率を高める効果が向上して、さらに可視光における赤色領域、近赤外領域、あるいは赤外領域に波長を有する光に対する吸光係数を大きくする効果が保たれ、感度特性、電気特性、および安定性等がさらに優れた湿式現像用電子写真感光体を提供することができる。
【００３４】
また、本発明の湿式現像用電子写真感光体によれば、特定の構造式を有する結着樹脂と、特定の正孔輸送剤とを併用することによって、現像時に使用される炭化水素系溶剤中に長時間浸漬した場合であっても、正孔輸送剤の溶出量が少なく、かつ、感度特性にも優れた湿式現像用電子写真感光体を提供することができる。
【００３５】
また、本発明の湿式現像用電子写真感光体によれば、正孔輸送剤の溶出量を特定範囲に制限することにより、現像時における耐溶剤性を、精度良く判定することができる。例えば、２０００時間の浸漬試験により、１０万枚の画像形成を実施した場合の耐溶剤性を、精度良く推定することができる。
【００３６】
また、本発明の湿式現像用電子写真感光体によれば、感光層を単層型に特定することにより、構成や製造が容易であるにもかかわらず、長時間にわたって所定感度を有する電子写真感光体を得ることができる。
【００３７】
また、本発明の湿式現像用画像形成装置によれば、上述いたいずれかの湿式現像用電子写真感光体を備えることにより、湿式現像液として使用される炭化水素系溶剤に、長時間浸漬した場合であっても、正孔輸送剤の溶出量が少なく、かつ、感度特性にも優れた湿式現像用電子写真感光体を備えた画像形成装置を提供することができる。
【発明を実施するための最良の形態】
【００３８】
以下、本発明の湿式現像用電子写真感光体および画像形成装置に関する実施の形態を、適宜図面を参照しながら、具体的に説明する。
【００３９】
[第１の実施形態]
第１の実施形態は、少なくとも結着樹脂と、正孔輸送剤と、電荷発生剤と、を含む感光体層を備えた湿式現像用電子写真感光体であって、正孔輸送剤として、下記一般式（１）で表されるスチルベン化合物を含む湿式現像用電子写真感光体である。
【００４０】
【化６】
2005189798.tif 000007
【００４１】
（一般式（１）中の複数のＲ1、Ｒ2、Ｒ3、Ｒ4およびＲ5は、それぞれ独立しており、水素原子、ハロゲン原子、置換または非置換の炭素数１〜２０のアルキル基、置換または非置換の炭素数１〜２０のフルオロアルキル基、置換または非置換の炭素数１〜２０のアルコキシ基、あるいは置換または非置換の炭素数６〜３０のアリール基であり、Ｒ1、Ｒ2およびＲ3のうち少なくとも二つが結合して単結合またはビニレン基を形成してもよく、Ｘは、芳香族環を含む二価の有機基であり、ｍは、０〜２の整数である。）
【００４２】
ここで、湿式現像用電子写真感光体には、単層型と積層型とがあるが、本発明の湿式現像用電子写真感光体は、いずれにも適用可能である。
ただし、特に正負いずれの帯電性にも使用できること、構造が簡単で製造が容易であること、感光体層を形成する際の被膜欠陥を抑制できることから、層間の界面が少なく、光学的特性を向上できること等の理由から、単層型に適用することがより好ましい。
【００４３】
１．単層型感光体
（１）基本的構成
図１に示すように、単層型感光体１０は、導電性基体１２上に単一の感光体層１４を設けたものである。
この感光体層は、例えば、結着樹脂と、一般式（１）で表される正孔輸送剤としてのスチルベン誘導体と、電子輸送剤と、電荷発生剤と、さらに必要に応じてレベリング剤等を適当な溶媒に溶解または分散させ、得られた塗布液を導電性基体上に塗布し、乾燥させることにより形成することができる。かかる単層型感光体は、単独の構成で正負いずれの帯電型にも適用可能であるとともに、層構成が簡単であって、生産性に優れているという特徴がある。
【００４４】
（２）結着樹脂
（２）−１  種類
電荷発生剤等を分散させるための結着樹脂としては、上述したように、一般式（５）で表されるポリカーボネート共重合体を使用することが好ましい。
この理由は、かかる構造を有するポリカーボネート共重合体であれば、炭化水素系溶剤に対して難溶であるとともに、撥油性も高いためである。その結果、感光体層表面と前述の炭化水素系溶剤との相互作用が小さくなって、長期間にわって、感光体層表面の外観変化が少なくなるためである。
【００４５】
【化７】
2005189798.tif 000008
【００４６】
（一般式（５）中のＲ6、Ｒ7、Ｒ8およびＲ9は、それぞれ独立しており、水素原子、ハロゲン原子、置換または非置換の炭素数１〜２０のアルキル基、置換または非置換の炭素数１〜２０のフルオロアルキル基、置換または非置換の炭素数１〜２０のアルコキシ基、あるいは置換または非置換の炭素数６〜３０のアリール基であり、Ｙは、−Ｏ−、−Ｓ−、−ＣＯ−、−ＣＯＯ−、−(ＣＨ2)2−、−ＳＯ−、−ＳＯ2−、−ＣＲ10Ｒ11−、−ＳｉＲ10Ｒ11−、または−ＳｉＲ10Ｒ11−Ｏ−（Ｒ10、Ｒ11はそれぞれ独立しており、水素原子、置換または非置換の炭素数１〜８のアルキル基、置換または非置換のアリール基、トリフルオロメチル基、または、Ｒ10とＲ11とが環形成し、置換基として炭素数１〜７のアルキル基を有しても良い炭素数５〜１２のシクロアルキリデン）であり、ｍとｎは、０．０５＜ｍ／（ｍ＋ｎ）＜０．４の関係を満足する。）
【００４７】
（２）−２  具体例
ここで、一般式（５）で表されるポリカーボネート共重合体の具体例としては、例えば、下記式（６）で示される化合物（Ｒｅｓｉｎ−Ａ）が挙げられる。
【００４８】
【化８】
2005189798.tif 000009
【００４９】
ただし、従来、湿式現像用電子写真感光体に使用されている種々の樹脂を併用することも好ましい。
例えば、ビスフェノールＺ型、ビスフェノールＺＣ型、ビスフェノールＣ型、ビスフェノールＡ型等のポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の樹脂が使用可能である
【００５０】
（３）正孔輸送剤
（３）−１  種類
本発明の湿式電子写真感光体に好適な正孔輸送剤の種類としては、一般式（１）で表されるスチルベン誘導体を使用することが好ましい。
この理由は、特定の正孔輸送剤を導入することにより、アイソパーに対する耐溶剤性を著しく向上させることができ、長期間にわたって安定した画像形成を実施できるためである。また、一般式（１）で表されるスチルベン化合物は、感度特性についても優れており、さらに優れた画像特性を発揮できるためである。
【００５１】
また、一般式（１）で表されるスチルベン誘導体のＲ1、Ｒ2およびＲ3は、少なくとも二つが結合して単結合またはビニレン基を形成することが好ましい。このような具体例としては、下記一般式（７）中に表されるいくつかの構造が挙げられる。（一般式（７）中のＲ2、Ｒ4、Ｒ5、Ｘおよびｍの定義は、特に断りがない限り、一般式（１）中のＲ2、Ｒ3、Ｒ4、Ｒ5、Ｘおよびｍと同じ内容である。）
【００５２】
【化９】
2005189798.tif 000010
【００５３】
また、かかる正孔輸送剤における記号Ｘで表される有機基として、具体的に下記式（８）で表される有機基であることが好ましい。
この理由は、このような特定構造の芳香族環を含む二価の有機基であることより、結着樹脂との間の相溶性に優れており、さらには電荷発生剤から電荷輸送剤への注入効率が高いためである。したがって、優れた耐久性や感度特性を得ることができる。
【００５４】
【化１０】
2005189798.tif 000011
【００５５】
また、上述した記号Ｘで表される有機基として、具体的に、下記式（２）、（３）または（４）で表される有機基であることがより好ましい。
この理由は、このような有機基を用いることにより、特定の構造を有するスチルベン誘導体を収率高く製造することができるため、結果として、安価で、均一な特性を有する湿式現像用電子写真感光体を提供することができるためである。
【００５６】
【化１１】
2005189798.tif 000012
【００５７】
【化１２】
2005189798.tif 000013
【００５８】
【化１３】
2005189798.tif 000014
【００５９】
また、式（３）で表されるナフチル基のうち、下記式（９）であらされるものがより好ましい。この理由は、このようなナフチル基を導入することにより、特定の構造を有するスチルベン誘導体を収率高く製造することができるので、安価で、均一な特性を有する湿式現像用電子写真感光体を提供することができる。また、かかる特定のスチルベン誘導体の分子量が比較的大きくなるので、耐溶剤性に優れた正孔輸送剤を提供することができるためである。
【００６０】
【化１４】
2005189798.tif 000015
【００６１】
（３）−２  具体例
一般式（１）で表される特定構造を有する正孔輸送剤の具体例としては、例えば、下記式（１０）〜（１２）で示される化合物（ＨＴＭ−Ａ〜ＨＴＭ−Ｃ）が挙げられる。
【００６２】
【化１５】
2005189798.tif 000016
【００６３】
【化１６】
2005189798.tif 000017
【００６４】
【化１７】
2005189798.tif 000018
【００６５】
また、従来公知の正孔輸送剤を併用することも好ましい。かかる正孔輸送剤としては、例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物や、縮合多環式化合物が挙げられる。
【００６６】
なお、式（１０）〜（１２）で示される化合物（ＨＴＭ−Ａ〜ＨＴＭ−Ｃ）は、それぞれ下記反応式（１）〜（３）に準じて製造することができる。
【００６７】
【化１８】
2005189798.tif 000019
【００６８】
【化１９】
2005189798.tif 000020
【００６９】
【化２０】
2005189798.tif 000021
【００７０】
（３）−３  添加量
正孔輸送剤の添加量に関し、結着樹脂１００重量部に対して、１０〜８０重量部の範囲内の値とすることが好ましい。
この理由は、かかる正孔輸送剤の添加量が１０重量部未満の値になると、感度が低下して、実用上の弊害が生じる場合があるためである。一方、かかる正孔輸送剤の添加量が８０重量部を超えた値になると、正孔輸送剤が結晶化しやすくなり、感光体として適正な膜が形成されない場合があるためである。
したがって、かかる正孔輸送剤の添加量を３０〜７０重量部の範囲内の値とすることがより好ましい。
【００７１】
（４）電子輸送剤
（４）−１  種類
本発明の湿式電子写真感光体に好適な電子輸送剤は、無機性値（Ｉ値）を有機性値（Ｏ値）で割った値（Ｉ／Ｏ値）を０．５以上とすることが好ましい。
この理由は、かかる電子輸送剤のＩ／Ｏ値を特定範囲に制限することにより、電子輸送剤の無機性を増加させ、有機性溶媒である炭化水素系溶剤に優れた耐久性を得られるためである。
【００７２】
ここで、本発明において用いられる無機性値（Ｉ値）および有機性値（Ｏ値）、並びにその比であるＩ／Ｏ値は、各種有機化合物の極性を有機概念的に取り扱った値である。例えば、ＫＵＭＡＭＯＴＯ  ＰＨＡＲＭＡＣＥＵＴＩＣＡＬ  ＢＵＬＬＥＴＩＮ、第１号、第１〜１６項（１９５４年）；化学の領域、第１１巻、第１０号、７１９〜７２５頁（１９５７年）；フレグランスジャーナル、第３４号、第９７〜１１１頁（１９７９年）；フレグランスジャーナル、第５０号、第７９〜８２頁（１９８１年）；などの文献に詳細に説明されており、基準値として、炭素（Ｃ）１個を有機性２０と定めてある。それに対し、代表的な各種極性基の無機性および有機性の値を表１に示す如く定めるが、かかる表１等に基づき、化合物に含まれる各種極性基の無機性値の和（Ｉ値）と、有機性値との和（Ｏ値）を求め、さらに無機性値の和と、有機性値との和との比（Ｉ／Ｏ値）を算出し、Ｉ／Ｏ値とするものである。
【００７３】
【表１】
2005189798.tif 000022
【００７４】
すなわち、Ｉ／Ｏ値の概念をより詳細に説明すると、化合物の性質を、共有結合性を表す有機性基と、イオン結合性を表す無機性基とに分け、すべての有機化合物を有機軸と無機軸と名付けた直行座標上の１点ずつに位置づけて示すものである。
この場合において、無機性値（Ｉ値）とは、有機化合物が有している種々の置換基や結合等の沸点への影響力の大小を、水酸基を基準に数値化したものである。具体的には、直鎖アルコールの沸点曲線と直鎖パラフィンの沸点曲線との距離を炭素数５の付近で取ると約１００℃となるので、水酸基１個の影響力を数値で１００と定め、この数値に基づいて、各種置換基あるいは各種結合などの沸点への影響力を数値化した値が、有機化合物が有している置換基の無機性値である。例えば、−ＣＯＯＨ基の無機性値は１５０であり、２重結合の無機性値は２である。従って、ある種の有機化合物の無機性値とは、該化合物が有している各種置換基や結合等の無機性値の総和を意味する。
一方、有機性値（Ｏ値）とは、分子内のメチレン基を単位とし、そのメチレン基を代表する炭素原子の沸点への影響力を基準にして定めたものである。すなわち、直鎖飽和炭化水素の炭素数５〜１０付近での炭素１個加わることに沸点上昇の平均値は２０℃であるから、これを基準に、炭素原子１個の有機性値を２０と定め、これを基準として、各種置換基や結合等の沸点への影響力を数値化した値が有機性値である。例えば、ニトロ基（−ＮＯ２）の有機性値は７０である。従って、ある種の有機化合物の有機性値とは、該化合物が有している各種置換基や結合等の総和を意味する。
【００７５】
したがって、一例として、後述する式（１３）で表される電子輸送剤（ＥＴＭ−Ａ）で表されるナフトキノン誘導体のＩ／Ｏ値は、以下のように算出される。
すなわち、かかる化合物は、炭素原子（有機性２０）を２３個有しており、有機性値は２０×２３＝４６０となる。また、ナフタレン環（無機性６０）を１個有し、ベンゼン環（無機性１５）を２個有し、ケトン基（無機性６５）を３個有していることから、無機性値は６０×１＋１５×２＋６５×３＝２８５となる。したがって、かかる化合物のＩ／Ｏ値は、２８５／４６０＝０．６１９６となる。
【００７６】
また、電子輸送剤の種類としては、ナフトキノン誘導体またはアゾキノン誘導体を含むことが好ましい。
この理由は、電子輸送剤として、特定の化合物を使用することにより、電子受容性に優れており、また電荷発生剤との相溶性が優れていることから、感度特性や耐溶剤性に優れた湿式現像用電子写真感光体を提供することができるためである。
【００７７】
また、特定の電子輸送剤が、少なくとも一つのニトロ基（−ＮＯ2）、置換カルボキシル基（−ＣＯＯＲ（Ｒは置換または非置換の炭素数1〜２０のアルキル基、置換または非置換の炭素数６〜３０のアリール基））、あるいは、置換カルボニル基（−ＣＯＲ（Ｒは置換または非置換の炭素数1〜２０のアルキル基、置換または非置換の炭素数６〜３０のアリール基））を有することが好ましい。
この理由は、使用する電子輸送剤が特定の置換基を備えることにより、耐溶剤性に優れた湿式現像用電子写真感光体を提供することができるためである。
【００７８】
（４）−２  具体例
また、電子輸送剤の具体例として、下記式（１３）〜（１６）で表される化合物（ＥＴＭ−Ａ〜ＥＴＭ−Ｄ）が挙げられる。
【００７９】
【化２１】
2005189798.tif 000023
【００８０】
【化２２】
2005189798.tif 000024
【００８１】
【化２３】
2005189798.tif 000025
【００８２】
【化２４】
2005189798.tif 000026
【００８３】
また、従来公知の電子輸送剤を単独使用したり、併用したりすることも好ましい。かかる電子輸送剤の種類としては、ジフェノキノン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の電子受容性を有する種々の化合物が挙げられ、単独１種または２種以上をブレンドして使用してもよい。
また、これらの電子輸送剤のうち、電界強度が５×１０5ｖ／ｃｍにおける電子移動度が１．０×１０-8ｃｍ2／Ｖ／ｓｅｃ以上である化合物がより好ましい。
【００８４】
（４）−３  添加量
また、湿式現像用電子写真感光体を構成するにあたり、結着樹脂１００重量部に対して、電子輸送剤の添加量を、１０〜１００重量部の範囲内の値とすることが好ましい。
この理由は、かかる複数の電子輸送剤の添加量が１０重量部未満の値になると、感度が低下して、実用上の弊害が生じる場合があるためである。一方、かかる複数の電子輸送剤の添加量が１００重量部を超えた値になると、電子輸送剤が結晶化しやすくなり、感光体として適正な膜が形成されない場合があるためである。
したがって、電子輸送剤の添加量を２０〜８０重量部の範囲内の値とすることがより好ましい。
【００８５】
なお、電子輸送剤の添加量を定めるにあたり、後述する正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００８６】
（５）電荷発生剤
（５）−１  種類
本発明の電子写真感光体に使用される電荷発生剤としては、無金属フタロシアニン（τ型またはＸ型）、チタニルフタロシアニン（α型またはＹ型）、ヒドロキシガリウムフタロシアニン（Ｖ型）、およびクロロガリウムフタロシアニン（II型）からなる群から選択される少なくとも一つの化合物を含むことが好ましい。
この理由は、電荷発生剤の種類を特定することにより、正孔輸送剤および電子輸送剤を併用した場合に、感度特性、電気特性および安定性等がより優れた湿式現像用電子写真感光体を提供することができるためである。
【００８７】
（５）−２  具体例
また、電荷発生剤として、具体的に、下記式（１７）〜（２０）で表されるフタロシアニン系顔料（ＣＧＭ−Ａ〜ＣＧＭ−Ｄ）を使用することがより好ましい。
【００８８】
【化２５】
2005189798.tif 000027
【００８９】
【化２６】
2005189798.tif 000028
【００９０】
【化２７】
2005189798.tif 000029
【００９１】
【化２８】
2005189798.tif 000030
【００９２】
また、従来公知の電荷発生剤を単独使用したり、併用したりすることも好ましい。かかる電荷発生剤の種類としては、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤等の一種単独または二種以上の混合物が挙げられる。
【００９３】
また、上述した電荷発生剤のうち、特に半導体レーザ等の光源を備えたレーザビームプリンタやファクシミリ等のデジタル光学系の画像形成装置に使用する場合には、７００ｎｍ以上の波長領域に感度を有する感光体が必要となるため、無金属フタロシアニン、チタニルフタロシアニン、ヒドロキシガリウムフタロシアニン、クロロガリウムフタロシアニンのいずれかを少なくともひとつが含まれていることが好ましい。
一方、ハロゲンランプ等の白色の光源を備えた静電式複写機等のアナログ光学系の画像形成装置に使用する場合には、可視領域に感度を有する感光体が必要となるため、例えばペリレン系顔料やビスアゾ顔料等が好適に用いられる。
【００９４】
（５）−３  添加量
また、電荷発生剤の添加量を、結着樹脂１００重量部に対して、０．２〜４０重量部の範囲内の値とすることが好ましい。
この理由は、かかる複数の電荷発生剤の添加量が０．２重量部未満の値になると、量子収率を高める効果が不十分となり、電子写真感光体の感度、電気特性、安定性等を向上させることができなくなるためである。一方、かかる複数の電荷発生剤の添加量が４０重量部を超えた値になると、可視光における赤色領域、近外赤外領域あるいは赤外領域に波長を有する光に対する吸光係数を大きくする効果が不十分となり、感光体の感度特性、電気特性、および安定性等を向上させることができない場合があるためである。
したがって、電荷発生剤の添加量を０．５〜２０重量部の範囲内の値とすることがより好ましい。
【００９５】
また、本発明で用いられる電荷発生剤のうち、式（１８）で表される化合物（ＣＧＭ―
Ｂ）を用いる場合には、下記式（２１）で表される分散補助剤（例えば、Ｃ．ＩＰｉｇｍｅｎｔＯｒａｎｇｅ１６）を添加してもよい。
この理由は、かかる電荷発生剤（ＣＧＭ−Ｂ）と分散補助剤（Ｃ．ＩＰｉｇｍｅｎｔＯｒａｎｇｅ１６）をあわせて用いることにより、塗工溶液中でのＣＧＭ−Ｂの分散性を向上させ、塗工溶液のポットライフを長くすることができるためである。
なお、式（２１）で表される分散補助剤を使用する場合、その添加量を、全電荷発生剤１００重量部に対して、３０〜２００重量部の範囲内の値とすることが好ましい。
この理由は、かかる分散補助剤の添加量が３０重量部未満の値になると、溶剤および結着樹脂への溶解性が不十分になり、感光体として適正な膜か製造されないためである。一方、かかる分散補助剤が２００重量部を超えると、かかる電荷発生剤の量子収率を高める効果が不十分となり、電子写真感光体の感度特性、電気特性、および安定性等を向上させることができなくなるためである。
【００９６】
【化２９】
2005189798.tif 000031
【００９７】
（６）添加剤
また、感光体層には、上記各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光体層の感度を向上させるために、例えばテルフェニル、ハロナフトキノン類、アセナフチレン等の公知の増感剤を電荷発生剤と併用してもよい。
【００９８】
（７）構造
また、単層型感光体における感光体層の厚さは、通常、５〜１００μｍの範囲内の値であり、好ましくは１０〜５０μｍの範囲内の値である。
そして、このような感光体層が形成される導電性基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、上記金属が蒸着またはラミネートされたプラスチック材料、ヨウ化アルミニウム、酸化スズ、酸化インジウム等で被覆されたガラス、あるいはカーボンブッラク等の導電性微粒子を分散してなるプラスッチク材料等があげられる。
【００９９】
また、導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。感光体層を特定の塗布の方法により形成する場合には、例示の電荷発生剤、電荷輸送剤、結着樹脂等を適当な溶剤とともに、公知の方法、例えばロールミル、ボールミル、アトライタ、ペイントシェーカー、超音波分散機等を用いて分散混合して分散液を調整し、これを公知の手段により塗布して乾燥させればよい。
【０１００】
また、単層型感光体１０の構成に関して、図１（ｂ）に示すように、導電性基体１２と感光層１４との間に、感光体の特性を阻害しない範囲でバリア層１６が形成されていてもよい。また、図１（ｃ）に示すように、感光層１４の表面には、保護層１８が形成されていてもよい。
【０１０１】
（８）製造方法
分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル、ジオキサン、ジオキソラン等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。
さらに、電荷輸送剤や電荷発生剤の分散性、感光体層表面の平滑性を良くするために界面活性剤、レベリング剤等を使用してもよい。
【０１０２】
２．積層型感光体
（１）基本的構造
図２（ａ）に示すように、積層型感光体２０は、導電性基体１２上に、蒸着または塗布等の手段によって、電荷発生剤を含有する電荷発生層２４を形成し、次いでこの電荷発生層２４上に、一般式（１）で表されるスチルベン誘導体（正孔輸送剤）等の少なくとも１種と結着樹脂とを含む塗布液を塗布し、乾燥させて電荷輸送層２２を形成することによって作製される。
【０１０３】
また、上記構造とは逆に、図２（ｂ）に示すように、導電性基体１２上に電荷輸送層２２を形成し、その上に電荷発生層２４を形成してもよい。
ただし、電荷発生層２４は、電荷輸送層２２に比べて膜厚がごく薄いため、その保護のためには、図２（ａ）に示すように、電荷発生層２４の上に電荷輸送層２２を形成することがより好ましい。
なお、電荷発生剤、正孔輸送剤、電子輸送剤、結着剤等については、単層型感光体と同様の内容とすることができる。
【０１０４】
また、積層型感光体は、上記電荷発生層および電荷輸送層の形成順序と、電荷輸送層に使用する電荷輸送剤の種類によって、正負いずれの帯電型となるかが選択される。例えば、導電性基体上に電荷発生層を形成し、その上に電荷輸送層を形成した場合において、電荷輸送層における電荷輸送剤として、スチルベン誘導体のような正孔輸送剤を使用した場合には、感光体は負帯電型となる。この場合、電荷発生層には電子輸送剤を含有させてもよい。そして、積層型の電子写真感光体であれば、感光体の残留電位が大きく低下しており、感度を向上させることができる。
なお、積層型感光体における感光体層の厚さに関しては、電荷発生層が０．０１〜５μｍ程度、好ましくは０．１〜３μｍ程度であり、電荷輸送層が２〜１００μｍ、好ましくは５〜５０μｍ程度である。
【０１０５】
[第２の実施形態]
第２の実施形態は、第１の実施形態の湿式現像用電子写真感光体（以下、単に、感光体と称する場合がある。）を備えるとともに、当該湿式現像用電子写真感光体の周囲に、帯電工程、露光工程、現像工程、転写工程をそれぞれ配置し、かつ、現像工程において、炭化水素系溶剤にトナーを分散した液体現像剤を用いて画像形成を行うことを特徴とした湿式現像用画像形成装置である。なお、この湿式現像用画像形成装置の例では、電子写真感光体として、単層型感光体を用いた場合を想定して説明する。
【０１０６】
すなわち、図３に示すように、かかる湿式現像用画像形成装置には、湿式現像用電子写真感光体の周囲に、帯電工程を実施するための帯電器３２、露光工程を実施するための露光光源３３、現像工程を実施するための湿式現像器３４、および転写工程を実施するための転写器３５を少なくとも備えていることが好ましい。
また、感光体３１は、矢印の方向に一定速度で回転しており、感光体３１の表面で、次の順に電子写真プロセスが行われることになる。より詳細には、帯電器３２により、感光体３１が全面的に帯電され、次いで、露光光源３３によって、印字パターンが露光される。次いで、湿式現像器３４によって、印字パターンに対応して、トナー現像され、さらに、転写器３５によって、転写材（紙）３６へのトナーの転写が行われる。そして、最後に、感光体３１に残った余分なトナーに対して、クリーニングブレード３７による掻き落としが行われるとともに、除電光源３８によって、感光体３１の除電が行われることになる。 
【０１０７】
ここで、トナーが分散された液体現像剤３４ａは、現像ローラ３４ｂによって運ばれ、所定の現像バイアスを印加することで、感光体３１の表面上にトナーが引き付けられて、感光体３１上に現像されることになる。また、液体現像剤３４ａにおける固形分濃度を、例えば、５〜２５重量％の範囲内の値とすることが好ましい。さらに、液体現像剤３４ａに使用される液体（トナー分散溶媒）としては、炭化水素系溶剤やシリコーン系オイルが好適に使用される。
そして、感光体３１において、特定の構造体を有する正孔輸送剤を使用することにより、耐溶剤性や感度特性に優れた単層型の湿式現像用電子写真感光体が得られ、長時間にわたって、優れた画像特性を維持することができる。
【実施例】
【０１０８】
以下、実施例および比較例を挙げて本発明を詳細に説明する。
【０１０９】
［実施例１］
（１）湿式現像用電子写真感光体の作成
超音波分散機内に、電荷発生剤として、式（１７）で表されるＸ型無金属フタロシアニン（ＣＧＭ−Ａ）を４重量部と、正孔輸送剤として、式（１０）で表されるスチルベン化合物（ＨＴＭ−Ａ）を４０重量部と、電子輸送剤として、式（１３）で表されるナフトキノン誘導体（ＥＴＭ−Ａ）を５０重量部と、結着樹脂として、式（６）で表される粘度平均分子量５０，０００のポリカーボネート共重合体（Ｒｅｓｉｎ−Ａ）を１００重量部と、レベリング剤としてのジメチルシリコーンオイルであるＫＦ−９６−５０ＣＳ（信越化学工業製）を０．１重量部と、溶剤としてのテトラヒドロフラン７５０重量部と、を収容した後、超音波分散機にて１時間混合分散して、単層型感光体層用塗布液を作成した。
得られた塗布液を、直径３０ｍｍで、長さ２５４ｍｍ、厚さ５μｍのアルマイト処理済みアルミニウム素管外面全域に塗布した。その後、１３０℃、３０分間の条件で熱風乾燥して、膜厚２２μｍの単層型感光体層を有する湿式現像用電子写真感光体を得た。
【０１１０】
（２）評価
（２）−１  感度測定
得られた湿式現像用電子写真感光体における明電位を測定した。すなわち、ドラム感度試験機（ＧＥＮＴＥＣ社製）を用いて、８５０Ｖになるように帯電させ、次いで、ハロゲンランプの光からハンドパルスフィルターを用いて取り出した波長７８０ｎｍの単色光（半値幅：２０ｎｍ、光量：１.０μＪ／ｃｍ2）を露光した。露光後３３０ｍｓｅｃ経過後の電位を測定し、初期感度とした。また、感光体全体を、現像液であるアイソパーＧ（炭化水素系溶剤）に、温度２５℃、２０００時間の条件で浸漬した。その後、現像液から湿式現像用電子写真感光体を取り出し、感度を同様に測定し、初期感度と現像液であるアイソパーＧに浸漬した後の感度の差を算出した。得られた結果を表２に示す。
【０１１１】
（２）−２  耐溶剤性評価
得られた単層型の湿式現像用電子写真感光体を、現像液としてのアイソパーＧ（炭化水素系溶剤）５００ｍｌに、温度２５℃、２０００時間の条件で感光層全面を浸漬させた。一方、正孔輸送剤の濃度を変えて、現像液中に溶解させた。その状態で紫外線吸収ピーク波長における吸光度を測定し、電子輸送剤に関する濃度−吸光度検量線を予め作成した。次いで、現像液に浸漬した湿式現像用電子写真感光体について、紫外線吸収測定を行い、検量線に照らして、電子輸送剤の紫外線吸収ピーク波長における吸光度から、電子輸送剤の溶出量を算出した。得られた結果を表２に示す。
【０１１２】
（２）−３  外観評価
また、耐溶剤性評価後の湿式現像用電子写真感光体の外観を目視にて観察し、下記基準に準じて外観評価を実施した。得られた結果を表１に示す。
◎：外観変化が全く見られない。
○：顕著な外観変化は見られない。
△：外観変化が少々見られる。
×：顕著な外観変化が見られる。
【０１１３】
［実施例２〜４］
実施例２では、式（１７）のＸ型無金属フタロシアニン（ＣＧＭ−Ａ）のかわりに、式（１８）で表される電荷発生剤（ＣＧＭ−Ｂ）を２重量部使用し、さらに式（２１）で表される分散補助剤を２重量部使用したほかは、実施例１と同様に、単層型の湿式現像用電子写真感光体を作成して評価した。
また、実施例３および４では、式（１７）のＸ型無金属フタロシアニン（ＣＧＭ−Ａ）のかわりに、式（１９）と（２０）で表される電荷発生剤（ＣＧＭ−Ｃ、ＣＧＭ−Ｄ）をそれぞれ使用したほかは、実施例１と同様に、単層型の湿式現像用電子写真感光体を作成して評価した。
【０１１４】
［実施例５］
実施例５では、式（１０）の正孔輸送剤（ＨＴＭ−Ａ）のかわりに、式（１１）で表される正孔輸送剤（ＨＴＭ−Ｂ）を使用したほかは、実施例１と同様に、単層型の湿式現像用電子写真感光体を作成して評価した。
【０１１５】
［実施例６］
実施例６では、式（１０）の正孔輸送剤（ＨＴＭ−Ａ）のかわりに、式（１２）で表される正孔輸送剤（ＨＴＭ−Ｃ）を使用したほかは、実施例１と同様に、単層型の湿式現像用電子写真感光体を作成して評価した。
【０１１６】
［実施例７〜９］
実施例７〜９では、式（１０）の正孔輸送剤（ＨＴＭ−Ａ）のかわりに、式（１２）で表される正孔輸送剤（ＨＴＭ−Ｃ）を使用し、さらに式（１３）の電子輸送剤（ＥＴＭ−Ａ）のかわりに、式（１４）〜（１６）で表される電子輸送剤（ＥＴＭ−Ｂ〜ＥＴＭ−Ｄ）をそれぞれ使用したほかは、実施例１と同様に、単層型の湿式現像用電子写真感光体を作成して評価した。
【０１１７】
［比較例１］
比較例１では、式（１０）で表される正孔輸送剤（ＨＴＭ−Ａ）のかわりに、下記式（２２）で表される正孔輸送剤（ＨＴＭ−Ｄ）を使用したほかは、実施例１と同様に、単層型の湿式現像用電子写真感光体を作成して評価した。
【０１１８】
【化３０】
2005189798.tif 000032
【０１１９】
【表２】
2005189798.tif 000033
【産業上の利用可能性】
【０１２０】
以上、詳述したように、本発明によれば、トリフェニルアミン構造を有する特定のスチルベン化合物を使用することにより、耐溶剤性や感度特性に優れた湿式現像用電子写真感光体およびそれを備えた湿式現像用画像形成装置が得られるようになった。
したがって、本発明の湿式現像用電子写真感光体は、複写機やプリンタ等の各種画像形成装置における低コスト化、高速化、高性能化等に寄与することが期待される。
【図面の簡単な説明】
【０１２１】
【図１】（ａ）〜（ｃ）は、単層型感光体の基本構造および変形構造を説明するために供する図である。
【図２】（ａ）〜（ｂ）は、積層型感光体の基本構造および変形構造を説明するために供する図である。
【図３】湿式現像用電子写真感光体を備えた画像形成装置を説明するために供する図である。
【符号の説明】
【０１２２】
１０：単層型感光体
１２：導電性基体
１４：感光層
１６：バリア層
１８：保護層
２０：積層型感光体
２２：電荷輸送層
２４：電荷発生層
３１：感光体
３２：帯電器
３３：露光光源
３４：湿式現像器
３４ａ：液体現像剤
３４ｂ：現像ローラ
３５：転写器
３６：転写材
３７：クリーニングブレード
３８：除電光源
３９：プローブ
【図１】
2005189798.tif 000040
【図２】
2005189798.tif 000041
【図３】
2005189798.tif 000042